【手続補正書】
【提出日】平成20年9月3日(2008.9.3)
【手続補正１】
【補正対象書類名】明細書
【補正対象項目名】特許請求の範囲
【補正方法】変更
【補正の内容】
【特許請求の範囲】
【請求項１】  結着樹脂、着色剤及び離型剤を少なくとも含有するトナーにおいて、
該トナーの示差走査熱量計（ＤＳＣ）測定における吸熱曲線において、温度３０〜２００℃の範囲における最大吸熱ピークのピーク温度が６０〜９０℃の範囲にあり、
該離型剤は少なくともスチレン系モノマーで処理したパラフィンワックス（以後処理ワックスとする）であり、該処理ワックスは、テトラヒドロフラン（ＴＨＦ）の可溶分のゲルパーミエーションクロマトグラフィー（ＧＰＣ）による分子量測定で２ピークを有し、高分子量側のピークの面積を（１）、低分子量側のピークの面積を（２）とすると、面積比が、
０．２≦（２）／（（１）＋（２））≦０．８                    （式１）
を満たし、
さらに、（１）の数平均分子量（Ｍｎ（１））が８，０００以下、（２）の数平均分子量（Ｍｎ（２））が２００以上を満足し、さらに下記式
１０００≦（Ｍｎ（１）−Ｍｎ（２））≦６０００                （式２）
を満足することを特徴とするトナー。
【請求項２】  該処理ワックスは、トナー中の樹脂成分１００質量部に対して１乃至２０質量部で含有されていることを特徴とする請求項１に記載のトナー。
【請求項３】  該処理ワックスは、パラフィン系ワックス１００質量部に対して、スチレン系モノマーの５乃至１００質量部で処理していることを特徴とする請求項１又は２に記載のトナー。
【請求項４】  該処理ワックスは、少なくともスチレン系モノマーと不飽和カルボン酸系モノマーでパラフィン系ワックスを処理したものであることを特徴とする請求項１又は２に記載のトナー。
【請求項５】  該処理ワックスはパラフィン系ワックス１００質量部に対して、スチレン系モノマーと不飽和カルボン酸系モノマーの総計５乃至１００質量部で処理しており、（スチレン系モノマー質量部数／不飽和カルボン酸系モノマーの質量部数）が１乃至２０であることを特徴とする請求項４に記載のトナー。
【請求項６】  該トナーの酸価が５〜４５ｍｇＫＯＨ／ｇであり、該トナーのＴＨＦ可溶分のＧＰＣによる分子量分布が、分子量３，０００〜４０，０００の領域にメインピークが存在し、重量平均分子量（Ｍｗ）と数平均分子量（Ｍｎ）との比（Ｍｗ／Ｍｎ）が１００以上であることを特徴とする請求項１乃至５のいずれかに記載のトナー。
【請求項７】  該結着樹脂は、ポリエステルユニットとビニル系共重合体ユニットとを有しているハイブリッド樹脂成分、又はハイブリッド樹脂とポリエステル樹脂成分との混合物であることを特徴とする請求項１乃至６のいずれかに記載のトナー。
【請求項８】  該結着樹脂は、ポリエステル樹脂とビニル系共重合体の混合物、あるいは、ハイブリッド樹脂成分とビニル系共重合体の混合物であることを特徴とする請求項１乃至６のいずれかに記載のトナー。
【請求項９】  該結着樹脂は、ポリエステル樹脂、ハイブリッド樹脂成分、及びビニル系共重合体の混合物であることを特徴とする請求項１乃至６のいずれかに記載のトナー。
【手続補正２】
【補正対象書類名】明細書
【補正対象項目名】００１２
【補正方法】変更
【補正の内容】
【００１２】
【課題を解決するための手段】
本発明の目的は、以下により達成される。即ち、結着樹脂、着色剤及び離型剤を少なくとも含有するトナーにおいて、
該トナーの示差走査熱量計（ＤＳＣ）測定における吸熱曲線において、温度３０〜２００℃の範囲における最大吸熱ピークのピーク温度が６０〜９０℃の範囲にあり、
該離型剤は少なくともスチレン系モノマーで処理したパラフィンワックス（以後処理ワックスとする）であり、該処理ワックスは、テトラヒドロフラン（ＴＨＦ）の可溶分のゲルパーミエーションクロマトグラフィー（ＧＰＣ）による分子量測定で２ピークを有し、高分子量側のピークの面積を（１）、低分子量側のピークの面積を（２）とすると、面積比が、
０．２≦（２）／（（１）＋（２））≦０．８                    （式１）
を満たし、
さらに、（１）の数平均分子量（Ｍｎ（１））が８，０００以下、（２）の数平均分子量（Ｍｎ（２））が２００以上を満足し、さらに下記式
１０００≦（Ｍｎ（１）−Ｍｎ（２））≦６０００                （式２）
を満足することを特徴とするトナーである。
【手続補正３】
【補正対象書類名】明細書
【補正対象項目名】００２７
【補正方法】変更
【補正の内容】
【００２７】
本発明で使用される処理ワックスはスチレン系モノマー単体、あるいはスチレン系モノマーと不飽和カルボン酸系モノマーで処理されているが、処理ワックスのＴＨＦ可溶分のＧＰＣによる分子量測定で２ピークを有している。高分子量側のピークである（１）はモノマーで変性された変性ワックスのピークであり、低分子量側のピークである（２）はわずかに変性されたワックスあるいは未変性のワックスのピークである。定着性の点からも未変性ワックスは存在していることが好ましい。（１）のピークの面積と（２）のピーク面積が下記式
０．２≦（２）／（（１）＋（２））≦０．８                        （式１）
であることが好ましいが、より好ましくは０．３≦（２）／（（１）＋（２））≦０．７である。
【手続補正４】
【補正対象書類名】明細書
【補正対象項目名】００２８
【補正方法】変更
【補正の内容】
【００２８】
（２）／（（１）＋（２））が０．８より大きいと、ワックスのトナー中への分散が悪くなり、現像性、耐久性において不利になる。（２）／（（１）＋（２））が０．２より小さいと、定着の際、ワックスのしみ出しが不利になり、定着温度幅が小さくなる。
【手続補正５】
【補正対象書類名】明細書
【補正対象項目名】００２９
【補正方法】変更
【補正の内容】
【００２９】
（１）及び（２）のピーク面積は図１、図２に示すようにＧＰＣ分子量分布曲線の変極点から垂直に横軸に降ろした線で分割し、高分子量側の面積を（１）、低分子量側の面積を（２）とした。
【手続補正６】
【補正対象書類名】明細書
【補正対象項目名】００３０
【補正方法】変更
【補正の内容】
【００３０】
さらに（１）の数平均分子量（Ｍｎ（１））が８，０００以下、（２）の数平均分子量（Ｍｎ（２））が２００以上を満足し、さらに下記式
１０００≦（Ｍｎ（１）−Ｍｎ（２））≦６０００                （式２）
であることが望ましい。
【手続補正７】
【補正対象書類名】明細書
【補正対象項目名】００３１
【補正方法】変更
【補正の内容】
【００３１】
Ｍｎ（１）が８，０００より大きいと変性ワックスの離型性が無くなり、定着温度幅が狭くなる。Ｍｎ（２）が２００より小さいと定着時の耐高温オフセット性、トナー保存性が悪化する。
【手続補正８】
【補正対象書類名】明細書
【補正対象項目名】００３２
【補正方法】変更
【補正の内容】
【００３２】
また、（Ｍｎ（１）−Ｍｎ（２））は、変性されたパラフィンのコポリマー部分の数平均分子量を表している。（Ｍｎ（１）−Ｍｎ（２））が１０００より小さいとコポリマー部分の分子量が小さすぎるため、トナー化したときに保存性が悪くなる。（Ｍｎ（１）−Ｍｎ（２））が６０００を超えると、コポリマー部分の分子量が大きすぎるため、定着時にワックスのしみ出しが悪くなり、離型剤としての効果が無くなる。
【手続補正９】
【補正対象書類名】明細書
【補正対象項目名】００３４
【補正方法】変更
【補正の内容】
【００３４】
本発明の処理ワックスはパラフィン系ワックス１００質量部に対して、処理するモノマーの総計が５乃至１００質量部であるのが好ましい。モノマーの総計が５質量部未満であると処理ワックスとしての効果が得られず、クリーニングブレードや感光体のワックス融着や帯電の立ち上がり速度の低下や帯電不良、スリーブ、キャリア汚染等に対して不利になる。モノマーの総計が１００質量部超であると、処理ワックスの定着時のワックスしみ出し速度が低下し、定着性が不利になる。
【手続補正１０】
【補正対象書類名】明細書
【補正対象項目名】００３５
【補正方法】変更
【補正の内容】
【００３５】
また、スチレン系モノマーと不飽和カルボン酸系モノマーを併用する時は（スチレン系モノマー質量部数／不飽和カルボン酸系モノマーの質量部数）がトナー保存性、帯電安定性、トナー中への分散性から、１乃至２０であることが好ましい。
【手続補正１１】
【補正対象書類名】明細書
【補正対象項目名】００３６
【補正方法】変更
【補正の内容】
【００３６】
本発明のトナーはＤＳＣ吸熱曲線における主体極大ピーク値（ｍａｉｎｐｅａｋ）の温度（最大吸熱ピークのピーク温度）が６０〜９０℃であることが好ましい。このピーク値は処理ワックスの融点と直接関係している。つまりピーク値が６０℃未満であるとトナーの保存性が悪くなってしまう。また、ピーク値が９０℃超であるとトナーの低温定着性が悪くなる。
【手続補正１２】
【補正対象書類名】明細書
【補正対象項目名】００３７
【補正方法】変更
【補正の内容】
【００３７】
本発明で使用される処理ワックスはトナー中の樹脂成分１００質量部に対して１乃至２０質量部、より好ましくは２乃至１０質量部であるのが良い。１質量部未満では変性パラフィンワックスの離型剤としての効果が無くなり、定着の温度幅が減少する。２０質量部超ではトナー自身が軟化してしまい、耐久性が不利になる。
【手続補正１３】
【補正対象書類名】明細書
【補正対象項目名】００４０
【補正方法】変更
【補正の内容】
【００４０】
本発明のトナーはＴＨＦ可溶分（樹脂成分）のＧＰＣにより測定される分子量分布が、メインピークを分子量３，０００〜４０，０００の領域に有していることが良く、重量平均分子量（Ｍｗ）と数平均分子量（Ｍｎ）との比であるＭｗ／Ｍｎが１００以上であることが好ましい。メインピークを分子量３，０００未満の領域に有する場合には、トナーの耐ホットオフセット性が悪化する場合があり、メインピークを分子量４０，０００超の領域に有する場合にはトナーの低温定着性が損なわれる場合があり、また、カラートナーで用いる場合には光沢性が悪くなるという点であまり好ましくない。また、Ｍｗ／Ｍｎが１００未満である場合には広い定着温度幅を得ることが不利になる。
【手続補正１４】
【補正対象書類名】明細書
【補正対象項目名】０１０４
【補正方法】変更
【補正の内容】
【０１０４】
【表２】
2003084484.tif 000001